(57)【特許請求の範囲】
【請求項１】
集電体と、該集電体上に形成された電極層と、を有し、
前記電極層は、アセチレンブラックと、活性炭と、バインダーと、を含み、
前記電極層において、前記アセチレンブラックの含有量と前記活性炭の含有量との比が、質量比で９５：５〜８０：２０であり、且つ、前記アセチレンブラック及び前記活性炭の合計の含有量と前記バインダーの含有量との比が、質量比で６５：３５〜４５：５５であり、
前記電極層の厚さをＴｅ［μｍ］とし、前記活性炭の平均粒径をＴａ［μｍ］とした場合、ＴｅとＴａとが下記式（１）で表される関係を満たす、電気二重層キャパシタ用電極。
０．２５≦（Ｔａ／Ｔｅ）≦０．４６      （１）
【請求項２】
集電体と、該集電体上に形成された電極層と、を有し、前記電極層は、アセチレンブラックと、活性炭と、バインダーと、を含み、前記電極層において、前記アセチレンブラックの含有量と前記活性炭の含有量との比が、質量比で９５：５〜８０：２０であり、且つ、前記アセチレンブラック及び前記活性炭の合計の含有量と前記バインダーの含有量との比が、質量比で６５：３５〜４５：５５であり、前記電極層の厚さをＴｅ［μｍ］とし、前記活性炭の平均粒径をＴａ［μｍ］とした場合、ＴｅとＴａとが下記式（１）で表される関係を満たす電極を備える、電気二重層キャパシタ。
０．２５≦（Ｔａ／Ｔｅ）≦０．４６      （１）
【発明の詳細な説明】
【技術分野】
【０００１】
本発明は、電気二重層キャパシタ用電極及び電気二重層キャパシタに関する。
【背景技術】
【０００２】
近年、電気二重層キャパシタの薄膜化の要求に対し、従来の技術では電極を構成する電極層の塗膜厚を薄くすることが一般的に行われてきた。しかしながら、従来の活性炭を主体とした電極層では、塗膜厚を薄くしていった場合、電気二重層キャパシタの容量の最大値と最小値との差が大きくなり容量のバランスが損なわれるという問題が生じてしまう。一方で、アセチレンブラック等の導電助材を主体とした電極層の検討もなされている（例えば、特許文献１参照）。しかしながら、アセチレンブラック等の導電助材を主体とした電極層では、塗膜の脱落が問題となってくる。
【特許文献１】特開昭６３−５８８１４号公報
【発明の開示】
【発明が解決しようとする課題】
【０００３】
本発明は、上記従来技術の有する課題に鑑みてなされたものであり、電極を薄膜化した場合であっても、良好な容量バランスが得られるとともに、電極層の脱落等の発生を十分に抑制することが可能な電気二重層キャパシタ用電極、及び、電気二重層キャパシタを提供することを目的とする。
【課題を解決するための手段】
【０００４】
上記目的を達成するために、本発明は、集電体と、該集電体上に形成された電極層と、を有し、上記電極層は、アセチレンブラックと、活性炭と、バインダーと、を含み、上記電極層において、上記アセチレンブラックの含有量と上記活性炭の含有量との比が、質量比で９５：５〜８０：２０であり、且つ、上記アセチレンブラック及び上記活性炭の合計の含有量と上記バインダーの含有量との比が、質量比で６５：３５〜４５：５５であり、上記電極層の厚さをＴｅ［μｍ］とし、上記活性炭の平均粒径をＴａ［μｍ］とした場合、ＴｅとＴａとが下記式（１）で表される関係を満たす、電気二重層キャパシタ用電極を提供する。
０．２５≦（Ｔａ／Ｔｅ）≦０．４６      （１）
【０００５】
かかる電気二重層キャパシタ用電極によれば、電極層の構成材料としてアセチレンブラック、活性炭及びバインダーを用い、それらの含有量の比を上述した特定の範囲内とすることにより、薄膜化した場合であっても、良好な容量バランスが得られるとともに、電極層の脱落等の発生を十分に抑制することができる。
【０００６】
かかる効果が得られる理由は必ずしも明確ではないが、本発明者らは以下のように推察する。すなわち、電極層の各構成材料の比率を上記範囲内とすることで、電極層を薄膜化した場合であっても、アセチレンブラックを主体としているため良好な容量バランスを得ることができ、アセチレンブラック中に活性炭が混在している構造としつつバインダーの比率を上記範囲とすることで、充放電中も塗膜の脱落を十分に抑制することができるものと考えられる。
【０００７】
また、本発明の電気二重層キャパシタ用電極において、上記電極層の厚さをＴｅ［μｍ］とし、上記活性炭の平均粒径をＴａ［μｍ］とした場合、ＴｅとＴａとが下記式（１）で表される関係を満たす。
０．２５≦（Ｔａ／Ｔｅ）≦０．４６      （１）
【０００８】
電極層の厚さと活性炭の平均粒径とを上記の関係を満たすように調節することで、塗膜を補強する効果が有効に奏され、塗膜の脱落をより十分に抑制することができ、電極の更なる薄膜化を実現可能となる。
【０００９】
本発明はまた、集電体と、該集電体上に形成された電極層と、を有し、上記電極層は、アセチレンブラックと、活性炭と、バインダーと、を含み、上記電極層において、上記アセチレンブラックの含有量と上記活性炭の含有量との比が、質量比で９５：５〜８０：２０であり、且つ、上記アセチレンブラック及び上記活性炭の合計の含有量と上記バインダーの含有量との比が、質量比で６５：３５〜４５：５５であり、上記電極層の厚さをＴｅ［μｍ］とし、上記活性炭の平均粒径をＴａ［μｍ］とした場合、ＴｅとＴａとが下記式（１）で表される関係を満たす電極を備える、電気二重層キャパシタを提供する。
０．２５≦（Ｔａ／Ｔｅ）≦０．４６      （１）
【００１０】
かかる電気二重層キャパシタによれば、電極層の構成材料としてアセチレンブラック、活性炭及びバインダーを用い、それらの含有量の比を上述した特定の範囲内とすることにより、電極を薄膜化した場合であっても、良好な容量バランスが得られるとともに、電極層の脱落等の発生を十分に抑制することができる。
【００１１】
かかる効果が得られる理由は必ずしも明確ではないが、本発明者らは以下のように推察する。すなわち、電極層の各構成材料の比率を上記範囲内とすることで、電極層を薄膜化した場合であっても、アセチレンブラックを主体としているため良好な容量バランスを得ることができ、アセチレンブラック中に活性炭が混在している構造としつつバインダーの比率を上記範囲とすることで、充放電中も塗膜の脱落を十分に抑制することができるものと考えられる。したがって、かかる電極を用いることにより、良好な容量バランスと塗膜の脱落の抑制とを両立しつつ、電気二重層キャパシタの薄膜化を実現することができる。
【００１２】
また、本発明の電気二重層キャパシタにおいて、上記電極層の厚さをＴｅ［μｍ］とし、上記活性炭の平均粒径をＴａ［μｍ］とした場合、ＴｅとＴａとが下記式（１）で表される関係を満たす。
０．２５≦（Ｔａ／Ｔｅ）≦０．４６      （１）
【００１３】
電極層の厚さと活性炭の平均粒径とを上記の関係を満たすように調節することで、塗膜を補強する効果が有効に奏され、塗膜の脱落をより十分に抑制することができ、電極の更なる薄膜化を実現可能となる。したがって、かかる電極を用いることにより、良好な容量バランスと塗膜の脱落の抑制とを両立しつつ、電気二重層キャパシタの更なる薄膜化を実現することができる。
【発明の効果】
【００１４】
本発明によれば、電極を薄膜化した場合であっても、良好な容量バランスが得られるとともに、電極層の脱落等の発生を十分に抑制することが可能な電気二重層キャパシタ用電極、及び、それを用いた電気二重層キャパシタを提供することができる。
【発明を実施するための最良の形態】
【００１５】
以下、図面を参照しながら本発明の好適な実施形態について詳細に説明する。なお、図面中、同一又は相当部分には同一符号を付し、重複する説明は省略する。
【００１６】
図１は、本実施形態に係る電気二重層キャパシタ１００を示す模式断面図である。電気二重層キャパシタ１００は、主として、積層体２０、積層体を収容する外装袋５０、及び積層体２０に接続された一対のリード６０，６２を備えている。
【００１７】
積層体２０は、一対の電極１０がセパレータ１８を挟んで対向配置されたものである。電極１０は、それぞれ、集電体１２上に電極層１４が設けられたものであり、各電極層１４，１４がセパレータ１８の両側にそれぞれ接触している。集電体１２，１２の端部には、それぞれリード６０，６２が接続されており、リード６０，６２の端部は外装袋５０の外部にまで延びている。
【００１８】
以下、本実施形態に係る電気二重層キャパシタ用電極１０について詳述する。図２は、本実施形態に係る電気二重層キャパシタ用電極１０を示す模式断面図である。図２に示すように、電気二重層キャパシタ用電極１０は、集電体１２と、該集電体１２上に形成された電極層１４とを備えるものである。
【００１９】
集電体１２は、例えば、アルミ箔等の金属箔により形成されている。
【００２０】
電極層１４は、アセチレンブラックと、活性炭と、バインダーと、を含んで形成される。
【００２１】
この電極層１４において、アセチレンブラックの含有量と活性炭の含有量との比は、固形分の質量比で９５：５〜８０：２０であることが必要であり、９３：７〜８２：１８であることが好ましく、９０：１０〜８５：１５であることがより好ましい。上記範囲よりも活性炭の含有量が多いと、電極１０を薄膜化した場合に良好な容量バランスが得られにくく、上記範囲よりも活性炭の含有量が少ないと、電極１０を薄膜化した場合に電極層１４における塗膜の脱落や抜け、スジ等が発生しやすくなる。
【００２２】
また、電極層１４において、アセチレンブラック及び活性炭の合計の含有量とバインダーの含有量との比は、固形分の質量比で６５：３５〜４５：５５であることが必要であり、６３：３７〜４７：５３であることが好ましく、６０：４０〜５０：５０であることがより好ましい。上記範囲よりもバインダーの含有量が多いと、容量が著しく低下するとともに、電極１０を薄膜化した場合に容量バランスも損なわれやすく、上記範囲よりもバインダーの含有量が少ないと、電極１０を薄膜化した場合に電極層１４における塗膜の脱落や抜け、スジ等が発生しやすくなる。
【００２３】
なお、上述したアセチレンブラック、活性炭及びバインダーの含有量は、固形分の含有量を意味する。
【００２４】
上記バインダーとしては、例えば、ポリテトラフルオロエチレン（ＰＴＦＥ）、ポリフッ化ビニリデン（ＰＶＤＦ）、ポリエチレン（ＰＥ）、ポリプロピレン（ＰＰ）、フッ素ゴム等が挙げられる。
【００２５】
上記アセチレンブラックの平均粒径は、一次粒径で２０〜１００ｎｍであることが好ましく、２５〜９０ｎｍであることがより好ましい。この平均粒径が２０ｎｍ未満であると、上記範囲内の場合と比較して、塗料の分散性が低下して凝集物が発生しやすくなり、電極層１４の表面に突起物が形成されやすくなる傾向があり、１００ｎｍを超えると、上記範囲内の場合と比較して、容量バランスが悪くなる傾向がある。
【００２６】
また、上記アセチレンブラックのＢＥＴ比表面積は、２５〜２００ｍ２／ｇであることが好ましく、３０〜１８０ｍ２／ｇであることがより好ましい。ＢＥＴ比表面積が２５ｍ２／ｇ未満であると、上記範囲内の場合と比較して、電極層１４の内部抵抗が増加する傾向があり、２００ｍ２／ｇを超えると、上記範囲内の場合と比較して、電極１０を薄膜化した場合に電極層１４における塗膜の脱落や抜け、スジ等が発生しやすくなる傾向がある。なお、ＢＥＴ比表面積は、窒素吸着等温線からＢＥＴ等温吸着式を用いて求められる。
【００２７】
上記活性炭としては、例えば、フェノール系活性炭や、椰子ガラ活性炭、ピッチ系活性炭等が挙げられる。
【００２８】
活性炭の平均粒径は、１〜２０μｍであることが好ましく、２〜１８μｍであることがより好ましい。平均粒径が１μｍ未満であると、上記範囲内の場合と比較して、活性炭の粒径が細かくなりすぎて、活性炭の製造が難しくなる傾向があり、２０μｍを超えると、上記範囲内の場合と比較して、電極層の厚さＴｅが厚くなる傾向がある。
【００２９】
また、活性炭の平均粒径は、電極層１４の厚さをＴｅ［μｍ］とし、活性炭の平均粒径をＴａ［μｍ］とした場合に、ＴｅとＴａとが下記式（１）で表される関係を満たすように調節することが好ましい。
０．２５≦（Ｔａ／Ｔｅ）≦１．００      （１）
【００３０】
なお、（Ｔａ／Ｔｅ）の値が０．２５未満であると、塗膜を補強する効果が小さくなり、電極１０を薄膜化した場合に電極層１４における塗膜の脱落や抜け、スジ等が発生しやすくなる傾向があり、１．００を超えると、電極層１４を塗布するときに、スジが発生する傾向がある。また、塗膜の補強効果により塗膜の脱落等をより十分に抑制する観点から、（Ｔａ／Ｔｅ）の値は０．２７〜０．９８であることがより好ましく、０．３０〜０．９５であることが特に好ましい。
【００３１】
活性炭のＢＥＴ比表面積は、３００〜３０００ｍ２／ｇであることが好ましく、３００〜２８００ｍ２／ｇであることがより好ましい。ＢＥＴ比表面積が３０００ｍ２／ｇを超えると、上記範囲内の場合と比較して、乾燥後における電極層１４の塗膜中の残留溶剤が増加する傾向がある。
【００３２】
上述した各構成材料を含有する電極層１４の厚さは、電極１０及び電気二重層キャパシタ１００の薄膜化及び軽量化の観点から、２５μｍ以下であることが好ましく、２３μｍであることがより好ましい。本実施形態によれば、良好な容量バランスと、電極層１４の脱落等の発生の抑制とを両立しつつ、電極層１４の厚さを上記範囲にまで薄くすることが可能である。なお、電極層１４の厚さを、上記（Ｔａ／Ｔｅ）の値が上記範囲内となるように調節してもよい。
【００３３】
上記構成を有する電極層１４は、例えば、アセチレンブラック、活性炭、バインダー及び該バインダーを溶解又は分散可能な溶剤を含有する電極層形成用塗布液を集電体１２上に塗布し、上記溶媒を除去することより形成することができる。
【００３４】
セパレータ１８は、絶縁性の多孔体で構成されている。絶縁性の多孔体としては、例えば、ポリエチレン、ポリプロピレン又はポリオレフィンからなるフィルムの積層体や上記樹脂の混合物の延伸膜、或いは、セルロース、ポリエステル及びポリプロピレンからなる群より選択される少なくとも１種の構成材料からなる繊維不織布等が挙げられる。
【００３５】
積層体２０には電解液が含浸されている。この電解液は、主として、セパレータ１８、及び、電極１０内の電極層１４に含浸されている。
【００３６】
電解液は、公知の電気二重層キャパシタに用いられている電解液を使用することができる。本実施形態において、電解液は、有機溶媒を使用する電解質溶液（非水電解質溶液）であることが好ましい。
【００３７】
この電解液の種類は特に限定されないが、一般的には溶質の溶解度、解離度、液の粘性を考慮して選択され、高導電率でかつ高電位窓（分解開始電圧が高い）の電解質溶液であることが望ましい。例えば、代表的な例としては、テトラエチルアンモニウムテトラフルオロボレイトのような４級アンモニウム塩を、プロピレンカーボネート、ジエチレンカーボネイト、アセトニトリル等の有機溶媒に溶解したものが使用される。なお、この場合、混入水分を厳重に管理することが望ましい。また、電解液は、ゲル状の電解液であってもよい。
【００３８】
外装袋５０は、その内部に積層体２０及び電解液を密封する。外装袋５０は、電解液の外部への漏出や電気二重層キャパシタ１００内部への水分等の侵入等を抑止できる物であれば特に限定されない。例えば、外装袋５０として、図１に示すように、金属箔５２を合成樹脂膜５４で両側からコーティングした金属ラミネートフィルムを利用できる。金属箔としては例えばアルミ箔を、合成樹脂膜としてはポリプロピレン等の膜を利用できる。
【００３９】
リード６０，６２は、アルミ等の導電材料から形成されている。
【００４０】
このような電気二重層キャパシタ１００は、上述した構成の電極１０を備えているため、十分な薄型化及び軽量化が可能である。そして、薄型化した場合であっても、良好な容量バランスが得られるとともに、電極層１４の脱落等の発生を十分に抑制することができる。
【００４１】
このような電気二重層キャパシタ１００は以下のように製造することができる。まず、リード６０，６２の接続された積層体２０、外装袋５０、及び電解液をそれぞれ用意する。このとき、積層体２０、外装袋５０は、それぞれ、十分に乾燥処理を施しておく。例えば、空気中での加熱の後、さらに、真空中で加熱等することにより、これらの水分を十分に低減させることができる。
【００４２】
続いて、外装袋５０内に積層体２０を収容し、この積層体２０に電解液を滴下し、その後、外装袋５０を密封すれば上述の電気二重層キャパシタが完成する。
【００４３】
なお、電気二重層キャパシタ１００は、上述の形態に限定されず、例えば、積層体２０が多数積層されたもの等でもよい。
【実施例】
【００４４】
以下、実施例及び比較例に基づいて本発明をより具体的に説明するが、本発明は以下の実施例に限定されるものではない。
【００４５】
［実施例２、４、５、８、１１、参考例１、３、６、７、９、１０、１２及び比較例１〜７］
（電極の作製）
活物質としてのアセチレンブラック（商品名：平均粒径：３６ｎｍ、ＢＥＴ比表面積：６５ｍ２／ｇ）、活物質としての粒状の活性炭、及び、バインダーとしてのＰＶＤＦを下記表１に示す配合量で混合し、得られた混合物にＮ−メチルピロリドンを適量加えて混練することにより、電極層形成用塗布液を得た。ここで、各実施例、参考例及び比較例で使用する活性炭１〜３は、それぞれ以下のものを用いた。また、表中の「ＡＢ」はアセチレンブラックを意味する。更に表１には、アセチレンブラックと活性炭との合計の配合量を１００質量％とした場合の活性炭の比率（｛活性炭の配合量／（アセチレンブラックの配合量＋活性炭の配合量）｝×１００）［質量％］を「活物質中の活性炭の比率」として示す。
【００４６】
活性炭１、平均粒径：６μｍ、ＢＥＴ比表面積：１８００ｍ２／ｇ）、
活性炭２、平均粒径：１１μｍ、ＢＥＴ比表面積：１８００ｍ２／ｇ）、
活性炭３、平均粒径：３μｍ、ＢＥＴ比表面積：１８００ｍ２／ｇ）。
【００４７】
【表１】
0005136188.tif 000002
【００４８】
次に、得られた塗布液をドクターブレード法で３０μｍ厚のエッチングアルミ箔の片面上に塗布した後、乾燥炉内にて１２０℃で塗膜を乾燥し、次いでカレンダーロールにて加圧加工した後、真空下において１７５℃で１２時間加熱することにより電極層を形成した。得られた電極シートを、塗膜形成領域を中心としてアルミ箔のタブ部を持った長方形状に打ち抜き、電気二重層キャパシタ用の一対の電極を得た。
【００４９】
＜電極層の塗膜外観の評価＞
各実施例、参考例及び比較例で作製した電極について、電極層の塗膜外観を目視にて観察し、脱落の有無を評価した。なお、塗膜の脱落が認められなかったものについては、塗膜の抜け及びスジの有無を併せて観察し、脱落、抜け及びスジのいずれも認められたものは「良好」とした。その結果を表２に示す。
【００５０】
ここで、図３は、参考例１で作製した電極における電極層の塗膜外観を示す写真である。図３に示す通り、参考例１の電極では、塗膜の脱落、抜け及びスジのいずれも認められず、良好であった。図４は、参考例７で作製した電極における電極層の塗膜外観を示す写真である。図４に示す通り、参考例７の電極では、塗膜の脱落及びスジは認められず、若干の塗膜の抜けは認められたが、実用上問題ない程度であった。図５は、比較例２で作製した電極における電極層の塗膜外観を示す写真である。図５に示す通り、比較例２の電極では、若干の塗膜の脱落、及び、多数の塗膜の抜けが認められ、電極としての使用が困難であった。図６は、比較例１で作製した電極における電極層の塗膜外観を示す写真である。図６に示す通り、比較例１の電極では、塗膜の脱落が認められ、電極としての使用が困難であった。
【００５１】
＜電極層の厚さの測定＞
各実施例、参考例及び比較例で作製した電極のうち、電極層の塗膜の脱落が認められなかったものについて、電極層の厚さをマイクロメーターにより測定した。更に、電極層の厚さをＴｅ［μｍ］とし、活性炭の平均粒径をＴａ［μｍ］とした場合の（Ｔａ／Ｔｅ）の値を算出した。これらの結果を表２に示す。
【００５２】
（電気二重層キャパシタの作製）
次に、以下の手順で電気二重層キャパシタを作製した。打ち抜いた電極２枚をセパレータとしての再生セルロース製不織布を介して対向させ、中心部を熱圧着し、積層体を得た。この積層体の各タブ部に超音波溶接でそれぞれアルミ製のリードを溶着した。リードを付けた積層体を、４方のうち２方を開けた袋状アルミラミネートフイルムに入れ、一方の開口部からリードを取り出し、リード部を挟んでラミネートフィルムの開口部を熱圧着した。積層体が入ったアルミラミネート外装袋の最後に残った開口部から積層体に対して電解液を注入し、真空熱圧着により残った開口部をシールし、エージングした後、図１に示したものと同様の構造を有する電気二重層キャパシタを得た。なお、電解液としては、１．２ｍｏｌ／Ｌのホウフッ化トリエチルメチルアンモニウムのプロピレンカーボネート溶液を用いた。
【００５３】
＜容量バランスの評価＞
各実施例、参考例及び比較例で作製した電気二重層キャパシタの容量を以下の方法で測定した。すなわち、作製した電気二重層キャパシタに対し、充放電試験装置（菊水電子社製、商品名：ＰＦＸ２０１１）を用いて５０ｍＡの定電流で充電を行い、電気二重層キャパシタに電荷が蓄積していくに従って電圧が上昇する様子をモニタし、電圧が３．３Ｖに達した後、定電圧充電（緩和充電）に移行し、５分間定電圧充電を行った。そして、放電は５０ｍＡの定電流で行い、終止電圧１．８Ｖとした。これにより得られた放電曲線（放電電圧−放電時間）から、３．０Ｖから２．０Ｖまでにかかった時間Δｔ［ｍｓｅｃ．］を求め、下記の関係式；
容量＝｛放電電流（５０ｍＡ）×時間Δｔ｝／電圧（３．０−２．０Ｖ）
により容量［Ｆ］を求めた。
【００５４】
上記方法で容量を２０回測定し、その平均値（ＣＡｖｅ）、最大値（ＣＭａｘ）及び最小値（ＣＭｉｎ）をそれぞれ求め、下記式；
容量バランス＝｛（ＣＭａｘ−ＣＭｉｎ）／ＣＡｖｅ｝×１００
により容量バランス［％］を求めた。その結果を表２に示す。なお、比較例１〜４の電気二重層キャパシタは、電極層における塗膜の脱落又は著しい塗膜の抜けが生じており、容量の測定が困難であったため、容量バランスを評価できなかった。
【００５５】
【表２】
0005136188.tif 000003
【図面の簡単な説明】
【００５６】
【図１】本発明の電気二重層キャパシタの好適な一実施形態を示す模式断面図である。
【図２】本発明の電気二重層キャパシタ用電極の好適な一実施形態を示す模式断面図である。
【図３】参考例１で作製した電極における電極層の塗膜外観を示す写真である。
【図４】参考例７で作製した電極における電極層の塗膜外観を示す写真である。
【図５】比較例２で作製した電極における電極層の塗膜外観を示す写真である。
【図６】比較例１で作製した電極における電極層の塗膜外観を示す写真である。
【符号の説明】
【００５７】
１０…電極、１２…集電体、１４…電極層、１８…セパレータ、２０…積層体、５０…外装袋、１００…電気二重層キャパシタ。
【図１】
0005136188.tif 000004
【図２】
0005136188.tif 000005
【図３】
0005136188.tif 000006
【図４】
0005136188.tif 000007
【図５】
0005136188.tif 000008
【図６】
0005136188.tif 000009